(57)【要約】【課題】  遮光膜の表面に、アルキド樹脂と分子内に２つ以上イミノメチロール基を有する架橋剤が縮合している膜を設けることにより、長期使用においても良好な外観を有する光学素子を提供する。【解決手段】  基材と、前記基材の外周部の少なくとも一部に遮光膜が設けられている光学素子であって、前記遮光膜の表面に、アルキド樹脂と分子内に２つ以上のイミノメチロール基を有するメラミン樹脂又はベンゾグアナミン樹脂とが縮合している膜が設けられていることを特徴とする光学素子。【選択図】  図１
2017198940.tif 000002
【特許請求の範囲】
【請求項１】
基材と、前記基材の外周部の少なくとも一部に遮光膜が設けられている光学素子であって、
前記遮光膜の表面に、アルキド樹脂と分子内に２つ以上のイミノメチロール基を有するメラミン樹脂又はベンゾグアナミン樹脂とが縮合している膜が設けられていることを特徴とする光学素子。
【請求項２】
前記アルキド樹脂は、短油性アルキド樹脂であることを特徴とする請求項１のいずれか一項に記載の光学素子。
【請求項３】
前記基材は、ガラスであることを特徴とする請求項１又は２に記載の光学素子。
【請求項４】
前記光学素子は、レンズ又はプリズムであることを特徴とする請求項１乃至３のいずれか一項に記載の光学素子。
【請求項５】
前記基材は光学有効部と非光学有効部を有しており、
前記光学有効部の少なくとも一部に、反射防止膜が設けられていることを特徴とする請求項４に記載の光学素子。
【請求項６】
前記反射防止膜は、液相法で形成された膜であることを特徴とする請求項５に記載の光学素子。
【請求項７】
前記反射防止膜は、表面にアルミニウムの水酸化物又はアルミニウム酸化物の水和物を主成分とする結晶による凹凸構造を有していることを特徴とする請求項５または６に記載の光学素子。
【請求項８】
前記反射防止膜は、光学有効部の少なくとも一部に設けられており、前記硬化膜の表面には設けられていないことを特徴とする請求項５乃至７のいずれか一項に記載の光学素子。
【請求項９】
基材の外周部に、着色剤とバインダー樹脂を有する遮光塗料を塗布した後に４０℃以上１００℃以下で焼成して遮光膜を設ける遮光膜の形成工程と、
前記遮光膜の表面に、アルキド樹脂と分子内に２つ以上のイミノメチロール基を有するメラミン樹脂又はベンゾグアナミン樹脂とを含有する塗料を塗布した後に４０℃以上１００℃以下で焼成して保護膜を形成する保護膜の形成工程と、
前記保護膜の形成工程の後に、前記基材に反射防止膜を設ける反射防止膜の形成工程と、を有することを特徴とする光学素子の製造方法。
【請求項１０】
前記アルキド樹脂は、短油性アルキド樹脂であることを特徴とする請求項９に記載の光学素子。
【請求項１１】
前記基材は、ガラスであることを特徴とする請求項９又は１０に記載の光学素子の製造方法。
【請求項１２】
前記光学素子は、レンズ又はプリズムであることを特徴とする請求項９乃至１１のいずれか一項に記載の光学素子の製造方法。
【請求項１３】
前記反射防止膜の形成工程は、酸化アルミニウムの膜を形成した後、温度４０℃以上１００℃以下の水に接触させて、表面にアルミニウムの水酸化物またはアルミニウム酸化物の水和物を主成分とする結晶による凹凸構造を形成することを特徴とする請求項９乃至１２のいずれか一項に記載の光学素子の製造方法。
【発明の詳細な説明】
【技術分野】
【０００１】
本発明は、レンズ等の光学素子および光学素子の製造方法に関する。
【背景技術】
【０００２】
光学レンズ等の光学素子では、フレアやゴーストを防止するため、光学素子の外周部に遮光膜が設けられている。また、光学レンズ等の光学素子では、表面での反射を低減するとともに、反射による散乱光を除去する目的で、光学有効部に反射防止膜が設けられている。
【０００３】
特許文献１は、光学レンズ等の光学素子の外周部に遮光膜を形成し、さらに遮光膜の上に保護膜を形成した後、光学有効部に反射防止膜を形成した光学素子を開示している。
【先行技術文献】
【特許文献】
【０００４】
【特許文献１】特開２０１０−５４８２７号公報
【発明の概要】
【発明が解決しようとする課題】
【０００５】
引用文献１に開示されている光学素子に用いられる保護膜は、反射防止膜の形成過程や製造後の高温高湿環境下での長期間使用により遮光膜が劣化するのを防ぐため、形成時に高温で焼成して硬化する必要がある。しかし、高温で焼成することで同時に遮光膜にも熱負荷がかかるため、色味が悪くなり外観品位が低下してしまう。そこで、遮光膜の外観品位が低下しない程度の低温で保護膜を焼成すると、保護膜の耐溶剤性や耐水性などの特性が維持できなくなってしまう。
【０００６】
本発明は、このような背景技術に鑑みてなされたものであり、反射防止膜を形成する光学素子において、高温高湿環境下で長期間使用した場合でも良好な外観を保つことができる光学素子を提供することを目的とする。
【課題を解決するための手段】
【０００７】
本発明の光学素子は、基材と、前記基材の外周部の少なくとも一部に遮光膜が設けられている光学素子であって、前記遮光膜の表面に、アルキド樹脂と分子内に２つ以上のイミノメチロール基を有するメラミン樹脂又はベンゾグアナミン樹脂とが縮合している膜が設けられていることを特徴とする。
【０００８】
また、本発明の光学素子の製造方法は、基材の外周部に、着色剤とバインダー樹脂を有する遮光塗料を塗布した後に４０℃以上１００℃以下で焼成して遮光膜を設ける遮光膜の形成工程と、前記遮光膜の表面に、アルキド樹脂と分子内に２つ以上のイミノメチロール基を有するメラミン樹脂又はベンゾグアナミン樹脂とを含有する塗料を塗布した後に４０℃以上１００℃以下で焼成して保護膜を形成する保護膜の形成工程と、前記保護膜の形成工程の後に、前記基材に反射防止膜を設ける反射防止膜の形成工程と、を有することを特徴とする。
【発明の効果】
【０００９】
本発明によれば、耐溶剤性や耐水性が良好で、かつ高温高湿環境での長期間使用においても良好な外観を有する光学素子を提供することができる。
【図面の簡単な説明】
【００１０】
【図１】本発明の光学素子の一例を示す図である。
【図２】実施例の光学素子の製造方法を示す図である。
【発明を実施するための形態】
【００１１】
以下に、本発明の実施の形態を説明する。
【００１２】
（光学素子）
本発明の光学素子は、カメラ、双眼鏡、顕微鏡、半導体露光装置等の光学機器に用いることができる。具体的には、本発明の光学素子は、レンズ、プリズム、反射鏡、回折格子等の光学機器を構成する素子に用いることができる。これらの中で、レンズ又はプリズムに好ましく用いることができる。
【００１３】
本発明の光学素子について、レンズに用いた場合について図１を用いて説明する。図１に示すように、光学素子１は、光学有効部２ａ、２ｂと非光学有効部２ｃとを有する基材２を有している。基材２の外周部の少なくとも一部の非光学有効部２ｃには、遮光膜３が設けられており、遮光膜３上には保護膜４が設けられている。遮光膜３は、フレアやゴーストの発生を防止するために光学素子の外周部に設ける膜である。また、保護膜４は、反射防止膜形成工程や長期間使用時に遮光膜３が劣化するのを防ぐための膜である。保護膜４は、遮光膜３の全面を覆うように形成されていることが好ましい。
【００１４】
本発明の光学素子１は、光学有効部２ａ、２ｂの一部に反射防止膜５が形成されている。
【００１５】
（基材）
本発明の光学素子の基材２としては、ガラスミラー、光学レンズ、プリズム等を用いることができる。基材２は、光学レンズ又はプリズムを用いることが好ましい。本発明の光学素子は、カメラ、双眼鏡、顕微鏡、半導体露光装置等の光学機器に用いることができる。
【００１６】
本発明に用いられる基材２は、最終的に使用目的に応じた形状であれば良く、二次元あるいは三次元の曲面を有するものであっても良い。
【００１７】
（遮光膜）
本発明の光学素子の遮光膜３は、着色剤とバインダー樹脂を少なくとも含有する。また、遮光膜３は、無機微粒子等を含有していても良い。
【００１８】
バインダー樹脂としては、エポキシ樹脂を用いることが好ましい。遮光膜３中のエポキシ樹脂の含有量は、１０質量％以上６０質量％以下であることが好ましく、１５質量％以上３０質量％以下であることがより好ましい。エポキシ樹脂の含有量が１０質量％未満になると基材との密着性が低下する。また、エポキシ樹脂の含有量が６０％より大きくなると光学特性が悪化する。
【００１９】
遮光膜３に用いる着色剤は、染料、顔料、コールタール又はこれらの混合物を用いることができる。染料としては、アゾ染料、アントラキノン染料、フタロシアニン染料、スチルベンゼン染料、ピラゾロン染料、チアゾール染料、カルボニウム染料、アジン染料を用いることができる。これらの中で、アゾ染料を用いることが好ましい。また、耐光性、耐水性、耐熱性などの堅牢性が増すので、クロム、コバルト、銅などの金属を含む染料を用いることが好ましい。染料としては、波長４００ｎｍから７００ｎｍの可視光を吸収し、任意の溶媒に溶解可能な材料であれば良い。染料は１種類でも良いし、黒色、赤色、黄色、青色など数種類の染料を混合しても良い。顔料としては、波長４００ｎｍから７００ｎｍの可視光を吸収する材料であれば良い。顔料としては、カーボンブラック、チタンブラック、酸化鉄を用いることができる。顔料の個数平均粒子径は、５ｎｍ以上２００ｎｍ以下が好ましい。顔料の個数平均粒子径が５ｎｍ未満になると遮光塗料の安定性が低下する。また、顔料の平均粒子径が２００ｎｍより大きくなると遮光膜にした時の内面反射が大きくなる。
【００２０】
本発明の遮光膜３に含まれる着色剤の含有量は、５．０質量％以上３０．０質量％以下であることが好ましく、１０．０質量％以上１５．０質量％以下であることがより好ましい。着色剤の含有量が５．０質量％未満だと内面反射が大きくなる。また、着色剤の含有量が３０．０質量％を超えると、耐溶剤性が低下する。
【００２１】
本発明の遮光膜３は、屈折率を調整する目的で、無機微粒子を含有していても良い。基材２と遮光膜３との屈折率（ｎｄ）の差は、０．０以上０．２以下であることが内面反射を低減するため好ましい。
【００２２】
無機微粒子は、屈折率（ｎｄ）が２．２以上の無機微粒子を用いることが好ましい。無機微粒子の個数平均粒子径は、５ｎｍ以上１０００ｎｍ以下が好ましく、１０ｎｍ以上１００ｎｍ以下がより好ましい。個数平均粒子径が５ｎｍ未満になると、遮光塗料の安定性が低下し、粘度が上昇しゲル化し易くなる。無機微粒子の個数平均粒子径が１０００ｎｍより大きくなると、遮光膜の白点の発生を抑制する効果が低下する。
【００２３】
屈折率（ｎｄ）が２．２以上の無機微粒子を用いると、生成した遮光膜３の屈折率を高くすることが出来るので内面反射を低減する効果がある。屈折率（ｎｄ）が２．２以上の無機微粒子としては、酸化チタンや酸化ジルコニウム、酸化アルミニウム、酸化イットリウム、酸化カドミウム、ダイアモンド、チタン酸ストロンチウム、ゲルマニウムの微粒子を用いることができる。これらのなかで、屈折率（ｎｄ）が２．２以上３．５以下である酸化チタンや酸化ジルコニウムを用いることが好ましい。無機微粒子の屈折率が２．２未満であると、遮光膜の屈折率が低いので、基材と遮光膜の屈折率差が大きくなり内面反射の抑制効果が低い。
【００２４】
本発明の遮光膜３中の無機微粒子の含有量は、５．０質量％以上４０．０質量％以下であることが好ましく、１０．０質量％以上１５．０質量％以下であることがより好ましい。遮光膜３中の無機微粒子の含有量が、５．０質量％未満では屈折率の増加が少なく、内面反射が大きくなる。また、遮光膜３中の無機微粒子の含有量が４０．０質量％より大きいと塗膜の密着力や耐久性が下がるので好ましくない。
【００２５】
遮光膜３には、エポキシ樹脂を硬化するためにアミン系硬化剤を含有することが好ましい。アミン系硬化剤としては、直鎖脂肪族系、ポリアミド系、脂環族、芳香族、その他ジシアンジアミド、アジピン酸ジヒラジド等を用いることができる。これらは、単独で用いても構わないし、複数を混合して用いても良い。
【００２６】
遮光膜３中の硬化剤の含有量は、１．０質量以上２５．０質量％以下であることが好ましい。硬化剤の含有量が１．０質量％未満になると遮光膜の硬化度が下がり、遮光膜の基材に対する密着性が低下する。また、硬化剤の含有量が２５．０質量％より多い場合は光学特性が低下する。
【００２７】
遮光膜３は、本来の目的が損なわれない範囲内で、添加剤が含まれていてもよい。添加剤としては、防カビ剤、酸化防止剤を添加することができる。本発明の遮光膜３中の添加剤の含有量は、１５．０質量％以下であることが好ましく、１０．０質量％以下であることがより好ましい。
【００２８】
（遮光膜の上に設ける保護膜）
本発明の光学素子１は、遮光膜３上に設けるアルキド樹脂と分子内にイミノメチロール基を２つ以上有するメラミン樹脂又はベンゾグアナミン樹脂とが縮合している保護膜４を有している。
【００２９】
保護膜４は、反射防止膜の形成工程や長期間使用時に遮光膜３が劣化するのを防ぐため、遮光膜の全面を覆うように形成されていることが好ましい。保護膜４は、耐薬品性や耐水性といった性能に優れ、かつ十分な硬度を有することが要求される。本発明の保護膜４は、アルキド樹脂と分子内にイミノメチロール基を２つ以上有するメラミン樹脂（ベンゾグアナミン樹脂）とが縮合している硬化膜である。
【００３０】
アルキド樹脂は、脂肪酸と多価アルコール類との縮重合によって作られる樹脂であり、主鎖にエステル構造を持ち、側鎖に結合している脂肪酸の割合が大きいものから小さいものへの順に、長油性・中油性・短油性に分類される。これらの中でも、特に乾燥が早く低温硬化性に優れているという観点から、短油性アルキド樹脂を含有することが好ましい。
【００３１】
イミノメチロール基を２つ以上有するメラミン樹脂としては、イミノメチロールタイプのメチロールメラミンが挙げられる。メチロールメラミンは、トリアジン環の水素の一部または全部がメチロール基または／及びイミノメチロール基のいずれかの基で置換された化合物であり、その形態によってメチロールタイプ・イミノメチロールタイプに分別される。本発明の保護膜４に用いるメラミン樹脂は、イミノメチロールタイプのメチロールメラミンが好ましく、イミノメチロール基の水酸基はアルキル基で置換されていてもよい。その理由としては、アルキド樹脂とイミノメチロールタイプのメチロールメラミンが下記の構造式（１）に示すような状態で硬化膜を形成するためである。これによって剛直な架橋構造が形成されることから、アルキド樹脂のエステル骨格との相乗効果により、低温で焼成した膜でも耐薬品性や耐水性などの膜特性が向上する。
【００３２】
【化１】
2017198940.tif 000003
【００３３】
また、アルキド樹脂とイミノメチロールタイプのメチロールメラミンの反応を促進するために、酸触媒を加えることができる。酸触媒としては、種々のものが使用できるが、リン酸、ホスホン酸、硝酸、硫酸、酢酸等が挙げられる。
【００３４】
（反射防止膜）
本発明の光学素子１は、光学有効部２ｂの少なくとも一部に反射防止膜５を有することができる。反射防止膜５としては、亜鉛、アルミニウム、ケイ素、チタニアの如き無機材料またはその酸化物を用いた反射防止膜、フッ化マグネシウムの如き金属フッ化物を用いた反射防止膜、または、樹脂を用いた反射防止膜などを用いることができる。
【００３５】
反射防止膜５としては、表面にアルミニウムの水酸化物又はアルミニウム酸化物の水和物を主成分とする結晶による凹凸構造を有している膜を用いることが好ましい。このような膜は、非常に高い反射防止性能を有する。
【００３６】
反射防止膜５は、保護膜４の上には設けられていないことが好ましい。保護膜４の上に反射防止膜５が設けられていると、反射防止膜５が基材２から剥離し易くなる。
【００３７】
（その他）
本発明の光学素子１は、以上説明した膜の他に、各種機能を付与するための膜をさらに設けることができる。例えば、膜強度を向上させるためにハードコート層を設けることができる。また、基材２と、反射防止膜５およびまたは遮光膜３との間に、さらに単層、または複数層の膜を設けることもできる。これにより、さらなる反射防止性能の向上や、基材と膜との密着性の向上を可能にする。
【００３８】
［光学素子の製造方法］
（遮光膜の形成工程）
本発明の光学素子の製造方法は、基材２の外周部の少なくとも一部に遮光膜３を設ける遮光膜の形成工程を有する。
【００３９】
本発明の遮光膜３は、着色剤とバインダー樹脂を少なくとも含有する遮光膜塗料を硬化して得られる。本発明の遮光膜塗料は、これら以外に有機溶剤を含有している。また、硬化剤を含有していても良い。
【００４０】
本発明では、遮光膜３の膜厚を調整したり、塗布時の作業性を良好にするため、濃度や粘度の調整を行なったりすることもできる。これは、有機溶媒やエポキシ樹脂の追加により行なうことができる。
【００４１】
遮光塗料は、基材の形状や、非光学有効部の位置に応じ、筆塗り、スピンコート、スプレーコート、ディップコートの如き方法で塗布することができ、特に限定されない。
【００４２】
遮光塗料を硬化させるための処理は、熱プロセスが好ましいが、同様の硬化物が得られる方法であれば特に限定されない。ここで熱プロセスの場合、加熱条件は、硬化剤の種類や基材の耐熱性により選択される。硬化剤を加えた遮光塗料を用いた場合には、加熱温度は６０℃以上２００℃以下が好ましく、さらに遮光膜３の外観品位を保つためには８０℃以上１００℃以下が好ましい。加熱時間については、３０分以上２０時間以下が好ましく、さらには１時間以上４時間以下が好ましい。
【００４３】
（遮光膜の表面に保護膜を形成する工程）
本発明の光学素子の製造方法は、遮光膜３の形成工程の後に、遮光膜３の表面に、アルキド樹脂と分子中にイミノメチロール基を２個以上有するメラミン樹脂（又はベンゾグアナミン樹脂）とを含有する塗料を塗布して、遮光膜３の上に保護膜４を形成する工程を有する。
【００４４】
保護膜４の塗料は、分子中にエステル結合と水酸基を有するアルキド樹脂と分子中にイミノメチロール基を２個以上有するメラミン樹脂（ベンゾグアナミン樹脂）を含有する。アルキド樹脂と分子内に２つ以上のメチロール基を持つメラミン樹脂は、常温で液体であることが好ましい。市販のアルキド樹脂としては、ベッコゾール（ＤＩＣ社製）、アラキード（荒川化学工業社製）、ＴＥＮＡＫＹＤ（エーエスレジン社製）などが用いることができる。また、イミノメチロール基を２個以上有する架橋剤の例としては、メチロールメラミン樹脂（三和ケミカル社製）を用いることができる。
【００４５】
アルキド樹脂とイミノメチロール基を持つ架橋剤を有する塗料は、基材の形状や、非光学有効部の位置に応じ、筆塗り、スピンコート、スプレーコート、ディップコートの如き方法で塗布することができる。
【００４６】
また、本発明の光学素子の製造方法は、アルキド樹脂とイミノメチロール基を持つメラミン樹脂とを含有する塗料を塗布する塗布工程の後に、この塗料を硬化して遮光膜３上に保護膜４を形成する工程を有することが好ましい。具体的には、アルキド樹脂とイミノメチロール基を持つメラミン樹脂と硬化剤の混合物を硬化させることで保護膜４を形成する。
【００４７】
アルキド樹脂とイミノメチロール基を持つ架橋剤とを含有する塗料を硬化させるための処理は、熱プロセスが好ましいが、同様の硬化物が得られる方法であれば特に限定されない。ここで熱プロセスの場合、加熱条件は、アルキド樹脂やイミノメチロール基を持つ硬化剤の種類、基材の耐熱性により選択される。加熱温度は４０℃以上１００℃以下で行い、６０℃以上９０℃以下で行うことが好ましい。
【００４８】
（反射防止膜の形成工程）
本発明の光学素子の製造方法は、アルキド樹脂と架橋剤とを含有する塗料を塗布して膜を形成した後に、基材２に反射防止膜５を設ける反射防止膜５の形成工程を有する。反射防止膜の形成工程では、液相法等、空気中での加熱を含むプロセスや温水への浸漬の如き高湿環境を含むプロセスを用いることができる。
【００４９】
反射防止膜を形成する工程では、反射防止膜の塗料を、基材２の光学有効部２ａ、２ｂの少なくとも一部に塗布し、反射防止膜５を形成することができる。反射防止膜の塗料を塗布する方法は、スピンコート、スプレーコート、ディップコートの如き方法で塗布することができる。すでに形成された遮光膜３と保護膜４の一部に不均一に塗布してもよい。前記反射防止膜を形成する材料を用いて反射防止膜として機能を発現させる方法としては、基材の表面に、屈折率を調整した層を形成する方法や凹凸構造を形成する方法がある。
【００５０】
屈折率を調整した層を形成する場合、例としては、フッ化マグネウムの如き低い屈折率を微粒子状にして塗布する方法や酸化ケイ素の中空粒子を塗布する方法が挙げられる。
【００５１】
また、基材の表面に凹凸構造を有する反射防止膜５を形成する方法としては、基材の表面に酸化アルミニウムまたはアルミニウムを含有する反射防止膜用塗布材料を塗布し、加熱して膜として定着させる。その後、温水に浸漬するあるいは水蒸気にさらす方法、温水と接触させる方法がある。塗布材料を塗布した後の加熱温度は１００℃以上２２０℃以下が好ましく、加熱時間は５分以上２４時間以下が好ましい。また、温水は、温度４０℃以上１００℃以下であることが好ましく、温水と接触させる時間は５分以上２４時間以内とするのが好ましい。温水に浸漬する方法あるいは水蒸気にさらす方法、温水と接触させる方法により、膜に含まれるアルミニウムの成分が反応し、溶解または析出が起こる。これにより表面にアルミニウムの酸化物、アルミニウムの水酸化物またはアルミニウム酸化物の水和物を主成分とする結晶による凹凸構造が形成される。この結晶は、板状の結晶であり、特に好ましい結晶としてベーマイトがある。これらの板状結晶を配することで、その端部が微細な凹凸を形成するので、微細な凹凸の高さを大きくし、その間隔を狭めるために板状結晶は選択的に基材の表面に対して特定の角度で配置される。この凹凸構造は空気界面から基材に向かって、屈折率を連続的に増加させるため、非常に高い反射防止性能を発現することができる。
【００５２】
本発明の光学素子の製造方法では、遮光膜３の上に耐水性に優れたアルキド樹脂と架橋剤が硬化した膜４が設けられているので、反射防止膜５を形成する過程で、遮光膜３の色味の変化が生じ難い。
【００５３】
本発明の光学素子の製造方法では、遮光膜の表面に膜を形成する工程の後で、反射防止膜を形成する工程の前に、基材２をアルカリ性溶液で洗浄する洗浄工程を有してもよい。
【実施例】
【００５４】
以下、実施例により本発明を具体的に説明する。ただし本発明はかかる実施例に限定されるものではない。
【００５５】
以下の実施例・比較例では下記の方法で、測定および評価を行った。
【００５６】
（膜の耐溶剤性）
膜の耐溶剤性は、溶剤に対する染料の溶出量で評価した。以下に、染料溶出量の測定方法について説明する。
【００５７】
測定用のサンプルは、直径が３０ｍｍで厚さが１ｍｍのモニターガラスに実施例及び比較例の遮光膜３と保護膜４を形成して作製した。遮光膜３と保護膜４を形成したモニターガラスをシクロペンタノン１０ｍｌ中に１０分浸漬させて、遮光膜３と保護膜４からの「染料溶出シクロペンタノン溶液」を作製した。
【００５８】
次に、遮光膜塗料に含まれる各染料（黒、赤、黄、青の４種類）について、染料濃度が１ｐｐｍのシクロペンタノン溶液を作製し、分光器により吸光度を測定した。吸光度の測定条件は以下の通りである。
・サンプル：シクロペンタノン溶出液（ＰＳ製：１０ｍｍセルを使用）
・測定器  ：ファイバ型分光器ＨＲ４０００；ＯｃｅａｎＯｐｔｉｃｓ社製
・測定波長：２００ｎｍ〜１１００ｎｍ（解析波長は４３０ｎｍ〜７００ｎｍ）
【００５９】
次に上記で作製した「染料溶出シクロペンタノン溶液」の吸光度を分光器により測定し、波形解析をおこなった。
【００６０】
ソルバー機能を用いて、以下の（式２）を満たす各染料濃度（ａＢｌａｃｋ、ａＲｅｄ、ａＹｅｌｌｏｗ、ａＢｌｕｅ）を算出し、その和（ａＴｏｔａｌ）を「染料溶出シクロペンタノン溶液」中の全染料溶出量とした。
Ａｃａｌｃ（λ）＝ａｂｌａｃｋ＊Ａｂｌａｃｋ（λ）＋ａｒｅｄ＊Ａｒｅｄ（λ）＋
ａｙｅｌｌｏｗ＊Ａｙｅｌｌｏｗ（λ）ａｂｌｕｅ＊Ａｂｌｕｅ（λ）・・・（式１）
Ｍｉｎ  Σ｛Ａｅｘ（λ）−Ａｃａｌｃ（λ）｝２    ※最小二乗       ・・・（式２）
ａｔｏｔａｌ＝ａｂｌａｃｋ＋ａｒｅｄ＋ａｙｅｌｌｏｗ＋ａｂｌｕｅ            ・・・（式３）
Ａｃａｌｃ：溶出液の解析吸光度      Ａｅｘ：溶出液の実測吸光度
Ａｃｏｌｏｒ：染料の実測吸光度      ａＴｏｔａｌ：溶出液中の全染料濃度（ｐｐｍ）
ａｃｏｌｏｒ：溶出液中の各染料濃度（ｐｐｍ）  λ：波長（４３０〜７００ｎｍ）
【００６１】
こうして得られた「染料溶出シクロペンタノン溶液」中の全染料溶出量の値を下記の基準で評価した。
Ａ：０．２ｐｐｍ以下（溶出による着色が目視でほとんど確認されない）
Ｂ：０．２ｐｐｍ以上１．０ｐｐｍ以下（溶出による着色が目視でわずかに確認できる）
Ｃ：１．０ｐｐｍ以上（溶出による着色が目視ではっきりと確認できる）
【００６２】
（高温高湿の信頼性試験後の外観評価）
実施例で作製したレンズに対し、温度６０℃湿度９０％となる環境下に１０００時間置く高温高湿の信頼性試験を行い、光学有効部２ａ側から遮光膜を見た外観評価を行なった。
【００６３】
外観評価は、「色味」と「白点の個数」の２種類で行った。以下に「色味」と「白点の個数」の評価方法について説明する。
【００６４】
＜色味の評価方法＞
遮光膜３と保護膜４が形成されたレンズの光学有効部２ａ側から、非光学有効部３と基材の密着面の写真をキヤノン製一眼レフカメラＥＯＳ７０Ｄで撮影した。次に、この写真を画像ソフトＩｍａｇｅ  Ｊに取り込み、非光学有効部３に相当する場所の中でゴミや汚れが入らない適当な場所から１５ｍｍ２の範囲を切り出した。切り出した画像を二値化処理して輝度値を得た。こうして得られた数値を「色味」とし、数値が大きい（２５５に近い）と色味が悪いことになる。色味は、下記の基準で評価した。
Ａ：色味が０以上５０以下
Ｂ：色味が５０より大きく８０以下
Ｃ：色味が８０より大きく２５５以下
【００６５】
＜白点の個数の評価方法＞
遮光膜３と保護膜４が形成されたレンズの光学有効部２ａ側から、非光学有効部３と基材の密着面の写真を一眼レフカメラＥＯＳ７０Ｄ（キヤノン社製）で撮影した。次に、この写真を画像ソフトＩｍａｇｅ  Ｊに取り込み、非光学有効部３に相当する場所の中でゴミや汚れが入らない適当な場所から１５ｍｍ２範囲を切り出した。切り出した画像を二値化処理した際に数値が１２８以上となる白点を測定した。白点の個数について、以下の基準で評価した。
Ａ：白点の個数が０個以上２００個以下
Ｂ：白点の個数が２００個より多く５００個以下
Ｃ：白点の個数が５００個より多い
【００６６】
（実施例１）
実施例１では、耐溶剤性評価用の基材としてモニターガラス（株式会社オハラ社製、Ｓ−ＬＡＨ５５Ｖ）を、信頼性試験後の外観評価用の基材として光学ガラス（株式会社オハラ社製、Ｓ−ＬＡＨ５５Ｖ）で作製したレンズを用いた。
【００６７】
モニターガラスに対しては、遮光膜の塗料（キヤノン化成株式会社製、ＧＴ−７）を塗布し、スピンコーターで１０００ｒｐｍ・１０秒、２０００ｒｐｍ・２０秒の条件で回転させて、評価用サンプルを作製した。レンズに対しては、図２（ａ）に示すように、遮光塗料（キヤノン化成株式会社製、ＧＴ−７）をレンズの非光学有効部に塗布した。レンズは図２（ａ）の回転台６ａに載せ、ゆっくり回転させながら、遮光膜の塗料を筆７ａで塗布した。モニターガラスとレンズともに、塗布後は、室温で２時間乾燥後、３時間、温度８０℃で加熱を行なって遮光膜３を形成した。
【００６８】
次に、遮光膜の表面に設ける保護膜４の塗料を以下の方法で作製した。油長（脂肪酸の含有量）が３５％であり、酸価が３．４の短油性アルキド樹脂（ＤＩＣ社製、製品名：ベッコゾールＥＺ−３５０９−ＰＲ）２１．４５ｇを１−プロポキシ−２−プロパノール１７．５５ｇに室温で溶解させた。この樹脂溶液に、イミノメチロールタイプで、不揮発分が７０％であり、重量平均重合度２．６であるメチロールメラミン樹脂溶液（三和ケミカル社製、製品名：二カラックＭＸ−７０６）７．２９ｇを加え均一になるまで攪拌混合した。次に、ホスホン酸０．３６ｇを１−エトキシ−２−プロパノール０．３６ｇに溶解させた酸触媒溶液を用意した。前記アルキド樹脂とメチロールメラミン樹脂溶液の混合溶液４６．２９ｇに酸触媒溶液０．７２ｇを加えて撹拌混合した。こうして得られた溶液を遮光膜の表面に設ける膜４の塗料とした。
【００６９】
モニターガラスに対しては、遮光膜の塗料（キヤノン化成株式会社製、ＧＴ−７）を塗布し、スピンコーターで５００ｒｐｍ・５秒、２０００ｒｐｍ・２０秒の条件で回転させて、評価用サンプルを作製した。レンズに対しては、図２（ｂ）に示すように、遮光膜３が形成されたレンズを、回転台６ｂに載せ、ゆっくり回転させながら、遮光膜の表面に設ける膜を形成するための材料を、筆７ｂで塗布した。このとき、遮光膜の表面に設ける膜を形成するための材料が前記遮光膜の全面を覆うように塗布した。塗布後は、室温で１時間乾燥後、温度１００℃で３時間加熱を行ない、遮光膜３の表面に膜４を形成した。
【００７０】
モニターガラスおよびレンズを、洗剤（松村石油社製、製品名：ＯＫ３０９−Ｃ）で洗浄後、純水液の中にレンズ全体を１０から２０分間浸漬しながら超音波洗浄をかけた。次に、温度６０℃の温風に５分間から１０分間晒し、乾燥させてから取り出した。
【００７１】
遮光膜３及び遮光膜上に保護膜４を形成したレンズを、図２（ｃ）の回転台６ｃに載せ、光学有効部２ｂの凹面の中心付近に、酸化アルミニウムまたはアルミニウムを含有する塗布材料を滴下し、３０００ｒｐｍで３０秒間スピンコートを行なった。続けて２時間、温度１００℃で加熱を行なった。加熱処理後のレンズを、図２（ｄ）に示す様に、温度が６５℃以上８５℃以下になるように制御した温水処理槽８に３０分間浸漬した。レンズの光学有効部に、表面にアルミニウムの水酸化物又はアルミニウム酸化物の水和物を主成分とする結晶による凹凸構造を有している反射防止膜５を形成し、図２（ｅ）に示すレンズを得た。
【００７２】
実施例１で作製した耐溶剤性評価用サンプルとレンズの評価を行ったところ、表１に示すようになった。
【００７３】
（実施例２）
実施例２では、保護膜４の塗料に、イミノメチロールメラミン樹脂溶液（三和ケミカル社製、製品名：二カラックＭＸ−７０６）の代わりにイミノメチロールタイプで、不揮発分が６０％であり、重量平均重合度５．７であるメチロールメラミン樹脂溶液（三和ケミカル社製、製品名：二カラックＭＳ−００１）を用いた。メチロールメラミン樹脂溶液（三和ケミカル社製、製品名：二カラックＭＳ−００１）は、イミノメチロールタイプで、不揮発分が６０％であり、重量平均重合度５．７である。異なるメチロールメラミン樹脂溶液を用いた以外は実施例１と同様にして保護膜４を形成した。その後、実施例１と同様に、溶剤性評価用サンプルとレンズを作製した。
【００７４】
実施例２で作製した溶剤性評価用サンプルとレンズの評価結果は、表１に示すようになった。
【００７５】
（実施例３）
実施例３では、保護膜４の塗料に、メチロールメラミン樹脂溶液（三和ケミカル社製、製品名：二カラックＭＸ−７０６）の代わりにビスフェノールＡのテトラメチロール体（旭有機材工業株式会社製、製品名：ＴＭ−ＢＩＰ−Ａ）５．１５ｇを用いた。それ以外は実施例１と同様に保護膜４を形成した。その後、実施例１と同様に、溶剤性評価用サンプルとレンズを作製した。
【００７６】
実施例３の溶剤性評価用サンプルとレンズの評価結果は、表１に示すようになった。
【００７７】
（実施例４）
実施例４では、実施例１の保護膜４の塗料に、短油性アルキド樹脂（ＤＩＣ社製、製品名：ベッコゾールＥＺ−３５０９−ＰＲ）の代わり短油性アルキド樹脂（ＤＩＣ社製、製品名：ベッコゾールＥＺ−３０６５Ｐ）を用いた。短油性アルキド樹脂（ＤＩＣ社製、製品名：ベッコゾールＥＺ−３０６５Ｐ）は、油長（脂肪酸の含有量）が３０％であり、酸価が１３である。アルキド樹脂以外は実施例１と同様にして、保護膜４を形成した。その後、実施例１と同様に、溶剤性評価用サンプルと光学有効部に反射防止膜５を形成したレンズを作製した。
【００７８】
実施例４の溶剤性評価用サンプルとレンズの評価結果は、表１に示すようになった。
【００７９】
（実施例５）
実施例５では、実施例１の保護膜４の塗料に、アルキド樹脂（ＤＩＣ社製、製品名：ベッコゾールＥＺ−３５０９−ＰＲ）の代わりにアルキド樹脂（ＤＩＣ社製、製品名：ベッコゾールＥＺ−３８０１−６０）を用いた。それ以外は実施例１と同様にして、保護膜４を形成した。その後、実施例１と同様に、溶剤性評価用サンプルとレンズを作製した。
【００８０】
実施例５の溶剤性評価用サンプルとレンズの評価結果は、表１に示すようになった。
【００８１】
（実施例６）
実施例６では、実施例１の遮光膜の塗料として以下のものを用いた。
【００８２】
まず、遮光膜の塗料の主剤について説明する。プロピレングリコールモノメチルエーテル４２．９ｇと分散剤、屈折率（ｎｄ）が２．２以上のチタニア微粒子１４．３ｇをビーズミル（寿工業社製、製品名：ウルトラアペックスミル）、Φ５０μｍのビーズで分散した。そして、チタニア微粒子の個数平均粒子径が２０ｎｍのスラリー５７．２ｇを得た。次に、ビーズミルにて得られたスラリー５７．２ｇ、エポキシ樹脂Ａ２１ｇ、カップリング剤１ｇ、着色剤１３ｇ、プロピレングリコールモノメチルエーテル４０ｇをそれぞれ計量してボールミルポットの中に入れた。続いて、ボールミルポットの中に直径２０ｍｍの磁性ボールを５個入れた。屈折率（ｎｄ）が２．２以上の無機微粒子は酸化チタン（テイカ社製、製品名：ＭＴ−０５）を用いた。エポキシ樹脂Ａとしては、４，４´−イソプロピリデンジフェノールと１−クロロ−２，３−エポキシプロパンの重縮合物（三菱化学社製、製品名：エピコート８２８）を用いた。カップリング剤はエポキシ系シランカップリング剤（信越シリコーン社製、製品名：ＫＢＭ４０３）を用いた。調合した塗料および磁性ボールの入ったボールミルポットをロールコーターにセットし、４８時間攪拌し、遮光膜の塗料の主剤を得た。
【００８３】
なお、染料については、黒色染料、赤色染料、黄色染料、青色染料を混合して用いた。
【００８４】
黒色染料については、オリエント化学社製ＶＡＬＩＦＡＳＴ  ＢＬＡＣＫ  １８２１を用いた。赤色染料については、オリエント化学社製ＶＡＬＩＦＡＳＴ  ＲＥＤ  ３３２０を用いた。黄色染料については、オリエント化学社製ＯＩＬ  ＹＥＬＬＯＷ  １２９、ＶＡＬＩＦＡＳＴ  ＹＥＬＬＯＷ  ３１０８を用いた。青色染料については、オリエント化学社製ＶＡＬＩＦＡＳＴＢＬＵＥ１６０５を用いた。
【００８５】
次に、遮光膜の塗料の主剤１３２．２ｇにアミン系硬化剤Ａ１．９ｇ、硬化触媒Ａ１ｇを添加し、ロールコーターで３０分間攪拌を行った。脂肪族アミン系硬化剤であるアミン系硬化剤Ａにはアデカ社製、製品名：アデカハードナ−ＥＨ６０１９、硬化触媒Ａには２，４，６−トリス（ジアミノメチル）フェノールを用いた。こうして得られた塗料を遮光膜の塗料とした以外は実施例１と同様に溶剤性評価用サンプルとレンズを作製した。
【００８６】
実施例６の溶剤性評価用サンプルとレンズの評価結果は、表１に示すようになった。
【００８７】
（実施例７）
実施例７では、実施例１の遮光膜の表面に設ける保護膜４を加熱する温度を８０℃ではなく４０℃とした以外は実施例１と同様に溶剤性評価用サンプルとレンズを作製した。
【００８８】
実施例７で作製した溶剤性評価用サンプルとレンズの評価結果は、表１に示すようになった。
【００８９】
（実施例８）
実施例８では、実施例１の遮光膜の表面に設ける保護膜４を加熱する温度を８０℃ではなく１００℃とした以外は実施例１と同様に溶剤性評価用サンプルとレンズを作製した。
【００９０】
実施例８で作製した溶剤性評価用サンプルとレンズの評価結果は、表１に示すようになった。
【００９１】
（比較例１）
比較例１では、実施例１と同様に遮光膜３を形成した後、遮光膜の表面に保護膜を設けないこと以外は実施例１と同様に、溶剤性評価用サンプルとレンズを作製した。
【００９２】
比較例１の溶剤性評価用サンプルとレンズの評価結果は、表１に示すようになった。
【００９３】
（比較例２）
比較例２では、遮光膜の表面に設ける保護膜の塗料として以下のものを用いた。アルキド樹脂（ＤＩＣ社製、製品名：ベッコゾールＥＺ−３５０９−ＰＲ）２１．４５ｇを１−プロポキシ−２−プロパノール１７．５５ｇに室温で溶解させた。次に、ホスホン酸０．３０５ｇを１−エトキシ−２−プロパノール０．３０５ｇに溶解させた酸触媒溶液を用意した。アルキド樹脂溶液３９．００ｇに酸触媒溶液０．６１ｇを加えて撹拌混合した。
【００９４】
得られた溶液を遮光膜の表面に設ける保護膜の塗料とし、塗布後の加熱温度を１５０℃とした以外は実施例１と同様に溶剤性評価用サンプルとレンズを作製した。
【００９５】
比較例２の溶剤性評価用サンプルとレンズの評価結果は、表１に示すようになった。
【００９６】
（比較例３）
比較例３では、比較例２の遮光膜の表面に設ける保護膜を加熱する温度を１５０℃ではなく８０℃とした以外は比較例２と同様に溶剤性評価用サンプルとレンズを作製した。
【００９７】
比較例３の溶剤性評価用サンプルとレンズの評価結果は、表１に示すようになった。
【００９８】
（比較例４）
比較例４では、アルキド樹脂２１．４５ｇの代わりにメチロールメラミン樹脂溶液（三和ケミカル社製、製品名：二カラックＭＸ−７０６）７．２９ｇを用いる以外は比較例２と同様にレンズを作製した。
【００９９】
比較例４の溶剤性評価用サンプルとレンズの評価結果は、表１に示すようになった。
【０１００】
（比較例５）
比較例５では、比較例４の遮光膜の表面に設ける保護膜４を加熱する温度を１５０℃ではなく８０℃とした以外は実施例１と同様に溶剤性評価用サンプルとレンズを作製した。
【０１０１】
比較例５の溶剤性評価用サンプルとレンズの評価結果は、表１に示すようになった。
【０１０２】
（比較例６）
比較例６では、比較例３の遮光膜の表面に設ける保護膜の塗料として、アルキド樹脂２１．４５ｇの代わりにトリアジン環を持ちイミノメチロール基を持たないトリアジントリナトリウム塩（三協化成製、製品名：サンチオールＮ−Ｗ）５．００ｇを用いた。保護膜４にトリアジン樹脂を用いる以外は比較例３と同様に溶剤性評価用サンプルとレンズを作製した。
【０１０３】
比較例５の溶剤性評価用サンプルとレンズの評価結果は、表１に示すようになった。
【０１０４】
【表１】
2017198940.tif 000004
【０１０５】
（評価）
実施例１から８により、遮光膜上に、アルキド樹脂とイミノメチロール基を持つ架橋剤とを含有する保護膜を設けた光学素子は、低温で硬化しても耐溶剤性が高く、かつ高温高湿信頼性試験後の遮光膜の色味の変化が少なく、白点の発生も少ないことが解った。
【産業上の利用可能性】
【０１０６】
本発明の光学素子は、レンズ等の光学素子、及びこれを具備した光学系、光学装置に利用することができる。
【符号の説明】
【０１０７】
１  光学素子
２  基材
２ａ、２ｂ  光学有効部
２ｃ  非光学有効部
３  遮光膜
４  保護膜
５  反射防止膜
６，６ａ，６ｂ，６ｃ  回転台
７，７ａ，７ｂ  筆
８  温水処理槽
【図１】
2017198940.tif 000005
【図２】
2017198940.tif 000006